HIGH-STRENGTH STEEL PLATE AND METHOD FOR PRODUCING SAMEObjects of the present invention are to provide a high-strength steel sheet having a tensile strength of 980 MPa or greater and having excellent delayed fracture resistance and to provide a method for producing the same.A high-strength steel sheet of the present invention has a specific chemical composition. Furthermore, in the steel sheet, a degree of Mn segregation in a specific region is 1.5 or less; a maximum P concentration in a specific region is 0.08 mass% or less; in a region within 100 µm of a surface in a sheet thickness direction, at least one specific MnS particle group is present, the number of specific MnS particle groups is 2.0 or fewer per 1 mm2, and the number of specific oxide-based inclusions is 8 or fewer per 1 mm2, as viewed in a cross section in the sheet thickness direction and parallel to a rolling direction of the steel sheet; of all of the oxide-based inclusions, oxide-based inclusions having a specific composition are present in a number ratio of 80% or greater; the microstructure includes, in terms of a volume fraction, 30 to 95% martensite, 5 to 70% ferrite phase, less than 30% (and 0% or greater) bainite, and less than 2.0% (and 0% or greater) austenite phase; and a tensile strength is 980 MPa or greater.A high-strength steel sheet, the high-strength steel sheet having a chemical composition containing, in mass%, C: 0.10 to 0.35%, Si: 0.01 to 2.0%, Mn: 1.5 to less than 2.2%, P: 0.015% or less (and greater than 0%), S: 0.0015% or less (and greater than 0%), Sol. Al: 0.01 to 1.0%, N: 0.0055% or less (and greater than 0%), 0: 0.0025% or less (and greater than 0%), and Ca: 0.0005% or less (and 0% or greater), with a balance of Fe and incidental impurities, wherein in a region within 100 µm of a surface of the high-strength steel sheet in a sheet thickness direction, a degree of Mn segregation is 1.5 or less, in a region within 100 µm of the surface in the sheet thickness direction, a maximum P concentration is 0.08 mass% or less, in a region within 100 µm of the surface in the sheet thickness direction, at least one MnS particle group formed of one or more MnS particles having a major axis of 0.3 µm or greater is present, the one or more MnS particles being elongated and/or distributed in a form of a sequence of dots in a rolling direction of the steel sheet, a distance between adjacent MnS particles being 40 µm or less in a case where the at least one MnS particle group is formed of two or more MnS particles, and a number of MnS particle groups having a longitudinal dimension of 150 µm or greater is 2.0 or fewer per 1 mm2, as viewed in a cross section in a sheet thickness direction and parallel to the rolling direction, in a region within 100 µm of the surface in the sheet thickness direction, a number of oxide-based inclusions having a particle diameter of 5 µm or greater is 8 or fewer per 1 mm2 as viewed in a plane parallel to a sheet surface, of all the number of the oxide-based inclusions having a particle diameter of 5 µm or greater, oxide-based inclusions having a composition in which an alumina content is 50 mass% or greater, a silica content is 20 mass% or less, and a calcia content is 40 mass% or less are present in the number ratio of 80% or greater, the high-strength steel sheet has a microstructure that includes, in terms of a volume fraction, 30 to 95% martensite, 5 to 70% ferrite phase, less than 30% (and 0% or greater) bainite, and less than 2.0% (and 0% or greater) austenite phase, and the high-strength steel sheet has a tensile strength of 980 MPa or greater.
고강도 강판 및 그의 제조 방법본 발명의 과제는, 인장 강도가 980㎫ 이상에서 우수한 내지연 파괴 특성을 갖는 고강도 강판 및 그의 제조 방법을 제공하는 것이다. 본 발명의 고강도 강판은, 특정의 성분 조성을 갖고, 특정 영역에 있어서의 Mn 편석도가 1.5 이하이고, 특정 영역에 있어서의 P 최대 농도가 0.08질량％ 이하이고, 표면으로부터 판두께 방향으로 100㎛ 이내의 영역에 있어서의, 강판의 압연 방향에 평행한 판두께 단면에서, 특정의 MnS 입자군을 포함하고, 특정의 MnS 입자군이 1㎟당 2.0개 이하이고, 특정의 산화물계 개재물이 1㎟당 8개 이하이고, 상기 산화물계 개재물의 전체 개수 중, 특정의 조성을 갖는 것의 개수 비율이 80％ 이상이고, 강 조직이, 체적 분율로, 마르텐사이트: 30∼95％, 페라이트상: 5∼70％, 베이나이트: 30％ 미만(0％ 포함함), 오스테나이트상: 2.0％ 미만(0％ 포함함)을 갖고, 인장 강도가 980㎫ 이상이다.질량％로,C: 0.10∼0.35％,Si: 0.01∼2.0％,Mn: 1.5∼2.2％ 미만,P: 0.015％ 이하(0％를 포함하지 않음),S: 0.0015％ 이하(0％를 포함하지 않음),Sol.Al: 0.01∼1.0％,N: 0.0055％ 이하(0％를 포함하지 않음),O: 0.0025％ 이하(0％를 포함하지 않음) 및Ca: 0.0005％ 이하(0％를 포함함)를 함유하고, 잔부가 철 및 불가피적 불순물로 이루어지는 성분 조성을 갖고, 표면으로부터 판두께 방향으로 100㎛ 이내의 영역에 있어서의 Mn 편석도가 1.5 이하이고, 표면으로부터 판두께 방향으로 100㎛ 이내의 영역에 있어서의 P 최대 농도가 0.08질량％ 이하이고, 표면으로부터 판두께 방향으로 100㎛ 이내의 영역에 있어서의, 강판의 압연 방향에 평행한 판두께 단면에서, 압연 방향으로 신전 및/또는 점열 형상으로 분포한 1개 이상의 장축: 0.3㎛ 이상의 MnS 입자에 의해 구성되는 MnS 입자군을 포함하고, 당해 MnS 입자군이 2개 이상의 MnS 입자로 구성되는 경우에는 당해 MnS 입자 간의 거리가 40㎛ 이하이고, 또한 장경 150㎛ 이상의 MnS 입자군이 1㎟당 2.0개 이하이고, 표면으로부터 판두께 방향으로 100㎛ 이내의 영역에 있어서의, 판면과 평행한 면에서, 입자 직경 5㎛ 이상의 산화물계 개재물이 1㎟당 8개 이하이고, 상기 입자 직경 5㎛ 이상의 산화물계 개재물의 전체 개수 중, 알루미나 함유율: 50질량％ 이상이고, 실리카 함유율: 20질량％ 이하이고, 또한 산화 칼슘 함유율: 40질량％ 이하인 조성을 갖는 산화물계 개재물의 개수 비율이 80％ 이상이고,강 조직이, 체적 분율로, 마르텐사이트: 30∼95％, 페라이트상: 5∼70％, 베이나이트: 30％ 미만(0％ 포함함) 및, 오스테나이트상: 2.0％ 미만(0％ 포함함)을 갖고, 인장 강도가 980㎫ 이상인 고강도 강판.